(57)【特許請求の範囲】
【請求項１】
木材パルプを主体とした基紙の上にインク受理層を設けたインクジェット記録シートにおいて、基紙が酸性紙であり、基紙にラジカル連鎖禁止剤、過酸化物分解剤、連鎖開始阻害剤から選ばれる少なくとも１種の酸化防止剤を０．１〜１０ｇ／ｍ2含有することを特徴とするインクジェット記録シート。
【請求項２】
基紙が酸化防止剤の溶液あるいは分散液を含浸処理して得られたものであることを特徴とする請求項１記載のインクジェット記録シート。
【請求項３】
酸化防止剤が硫黄系あるいはりん系化合物の過酸化物分解剤の少なくとも１種と、ラジカル連鎖禁止剤の少なくとも１種の併用であることを特徴とする請求項１又は２記載のインクジェット記録シート。
【発明の詳細な説明】
【０００１】
【発明の属する技術分野】
本発明は、インクを用いて記録するインクジェット記録シートに関するものであり、特に、インクジェット記録シート上に記録された画像や文字の印字濃度が高く、インクの吸収性に優れるという特徴を維持し、従来のコートタイプインクジェット記録シートの欠点であった、変色を著しく減少させたインクジェット記録シートに関するものである。
【０００２】
【従来の技術】
インクジェット記録方式は、種々の作動原理によりインクの微小液滴を飛翔させて紙などの記録シートに付着させ、画像・文字などの記録を行うものであるが、高速、低騒音、多色化が容易、記録パターンの融通性が大きい、現像−定着が不要等の特徴があり、漢字を含め各種図形及びカラー画像等の記録装置として種々の用途に於いて急速に普及している。更に、多色インクジェット方式により形成される画像は、製版方式による多色印刷やカラー写真方式による印画に比較して、遜色のない記録を得ることが可能である。又、作製部数が少なくて済む用途に於いては、写真技術によるよりも安価であることからフルカラー画像記録分野にまで広く応用されつつある。
【０００３】
このインクジェット記録方式で使用される記録シートとしては、通常の印刷や筆記に使われる上質紙やコーテッド紙を使うべく、装置やインク組成の面から努力が成されてきた。しかし、装置の高速化・高精細化あるいはフルカラー化などインクジェット記録装置の性能の向上や用途の拡大に伴い、記録シートに対してもより高度な特性が要求されるようになった。即ち、当該記録シートとしては、印字ドットの濃度が高く、色調が明るく鮮やかであること、インクの吸収が速くて印字ドットが重なった場合に於いてもインクが流れ出したり滲んだりしないこと、印字ドットの横方向への拡散が必要以上に大きくならないこと、インクドットの形状が真円に近く、且つ周辺が滑らかでぼやけないこと、記録シートの白色度が高く、インクドットとのコントラストが大きいことなどの諸要求を満足させる必要がある。
【０００４】
これらの問題を解決するために、従来からいくつかの提案がなされてきた。例えば特開昭５２−５３０１２号公報には、低サイズの原紙に表面加工用の塗料を湿潤させてなるインクジェット記録用紙が、また、特開昭５３−４９１１３号公報には、尿素−ホルマリン樹脂粉末を内添したシートに水溶性高分子を含浸させたインクジェット記録用紙が開示されている。これらの一般紙タイプのインクジェット記録用紙は、インクの吸収は速やかであるが、ドットの周辺がぼやけ易く、ドット濃度も低いという欠点があった。
【０００５】
また、特開昭５５−５８３０号公報には、支持体表面にインク吸収性の塗層を設けたインクジェット記録用紙が開示され、また、特開昭５５−５１５８３号公報では被覆層中の顔料として非膠質シリカ粉末を使った例が、更に特開昭５５−１１８２９号公報ではインク吸収速度の異なる２層構造を使った塗抹紙の例が開示されている。これらのコートタイプのインクジェット記録用紙は、ドット径やドットの形状、ドット濃度や色調の再現性といった点では一般紙タイプのインクジェット用紙より改良されていが、アゾ基を有する黒色染料を用いたインクによって印刷を行なうと、短期間のうちに黒色が褐色に変色する現象が生ずる欠点を有している。
【０００６】
かかる現象は、染料が主に空気中の酸素によって酸化される為であり、これを防止するために、特開平１−９５０９１号公報、特開平８−１５０７７３号公報等にインク受理層に各種の酸化防止剤を付与せしめておくことが提案されている。
【０００７】
しかしながら、これらの技術を用いて形成される多色インクジェット記録画像は長期保存特性を十分に満たすことができず、インクジェット記録シートとしては未だ不十分なものであった。
【０００８】
また、酸化防止剤としては、例えばフェノール系、アミン系、有機硫黄系、りん系等の酸化防止剤があるが、これらは何れも常温下では固体であり、通常適当な界面活性剤を用いて水性エマルジョンを形成せしめ、これをインク受理層に添加していた。
【０００９】
しかしながら、これら酸化防止剤は何れもどの界面活性剤ともそれ程なじみが良くなく、エマルジョンが不安定であり、酸化防止剤が局在化したり、エマルジョン自身が壊れてしまい、インク受理層中で部分的に酸化防止剤が析出分離する等の不都合が生じ易く、また、多量に使用することが困難であったり、界面活性剤が印字品質に影響を与える等の問題があった。
【００１０】
【発明が解決しようとする課題】
本発明の目的は、上記の技術分野において、従来の技術を更に改良することにある。本発明はドット径やドットの形状、ドット濃度や色調の再現性に優れたコートタイプインクジェット記録シートにおいて、水溶性黒色染料又は水溶性マゼンタ染料の耐変色性を改善した記録用紙を提供することを目的とする。
【００１１】
【課題を解決するための手段】
本発明は、木材パルプを主体とした基紙の上にインク受理層を設けたコートタイプインクジェット記録シートにおいて、該基紙が酸性紙であり、基紙にラジカル連鎖禁止剤、過酸化物分解剤、連鎖開始阻害剤から選ばれる少なくとも１種の酸化防止剤を０．１〜１０ｇ／ｍ2含有してなることを特徴とするインクジェット記録シートであり、また、基紙が酸化防止剤の溶液あるいは分散液を含浸処理して得られたものであることを特徴とするインクジェット記録シートである。酸化防止剤は硫黄系あるいはりん系化合物の過酸化物分解剤とラジカル連鎖禁止剤を併用して使用することが好ましい。
【００１２】
【発明の実施の形態】
以下に本発明のインクジェット記録シートについて、詳細に説明する。
【００１３】
本発明は基紙が酸化防止剤を含有することを特徴とし、従来提案されてきたインク受理層中に酸化防止剤を含有する技術では充分に変色を抑制することができなかった問題点を改良するものである。基紙中に酸化防止剤を含有することにより変色が抑制される理由は明らかではないが、インク受理層で吸収しきれなかったインクは基紙中に吸収されるため、基紙中に存在する酸化防止剤の効果で変色を抑制されると考えられる。あるいは、変色を促進するガスが、インク受理層表面からのみではなく裏面から基紙を通って拡散してくることが考えられ、基紙中の酸化防止剤がこれらガスに対して作用するものとも考えられる。更に、基紙中に酸化反応を促進する何らかの種が予め存在している場合も考えられ、酸化防止剤がこれらを抑制し変色を抑制するものとも考えられる。
【００１４】
本発明に用いられる酸化防止剤は、従来プラスチックの添加剤として広く使用されており、これら公知の酸化防止剤、例えばフェノール系やアミン系化合物等のラジカル連鎖禁止剤、硫黄系やりん系化合物等の過酸化物分解剤、ヒドラジン系やアミド系等の連鎖開始阻害剤等はいずれも本発明において使用できる。
【００１５】
具体例としては、ラジカル連鎖禁止剤としては、２，６−ジ−ｔ−ブチル−ｐ−クレゾール、２，６−ジ−ｔ−ブチル−フェノール、２，４−ジ−メチル−６−ｔ−ブチル−フェノール、ブチルヒドロキシアニソール、２，２’−メチレンビス（４−メチル−６−ｔ−ブチルフェノール）、４，４’−ブチリデンビス（３−メチル−６−ｔ−ブチルフェノール）、４，４’−チオビス（３−メチル−６−ｔ−ブチルフェノール）、テトラキス〔メチレン−３（３，５−ジ−ｔ−ブチル−４−ヒドロキシフェニル）プロピオネート〕メタン、１，１，３−トリス（２−メチル−４−ヒドロキシ−５−ｔ−ブチルフェニル）ブタン、フェニル−β−ナフリルアミン、α−ナフチルアミン、Ｎ，Ｎ’−ジ−ｓｅｃ−ブチル−ｐ−フェニレンジアミン、フェノチアジン、Ｎ，Ｎ’−ジフェニル−ｐ−フェニレンジアミン、過酸化物分解剤としては、トリフェニルフォスファイト、トリオクタデシルフォスファイト、トリデシルフォスファイト、トリラウリルトリチオフォスファイト、ジラウリルチオジプロピオネート、ジステアリルチオジプロピオネート、ラウリルステアリルチオジプロピオネート、ジミリスチルチオジプロピオネート、ジステアリルβ，β’−チオジブチレート、２−メルカプトベンゾイミダゾール、ジラウリルサルファイド、連鎖開始阻害剤としては、Ｎ−サリシロイル−Ｎ’−アルデヒドヒドラジン、Ｎ−サリシロイル−Ｎ’−アセチルヒドラジン、Ｎ，Ｎ’−ジフェニル−オキサミド、Ｎ，Ｎ’−ジ（２−ヒドロキシフェニル）オキサミド等が挙げられる。
【００１６】
本発明において、硫黄系、りん系化合物の如き過酸化物分解剤がラジカル連鎖禁止剤と併用して使用されることが特に好ましい。過酸化物分解剤は過酸化物分解反応の阻害のためパーオキサイドを不活性な化合物に分解して連鎖反応への寄与を切断する作用を持ち、また、ラジカル連鎖禁止剤と過酸化物分解剤とは互いに相乗効果を発揮すると考えられる。更に、過酸化物分解剤は酸化されたヒンダードフェノール（ラジカル連鎖禁止剤）を再生する能力を持つと考えられる。
【００１７】
これらの酸化防止剤を基紙中に含有せしめる手段としては、パルプ繊維を離解してスラリーとして抄紙機で抄造せしめる際、途中に設けたサイズプレス装置等で酸化防止剤を溶解又は分散した塗工液を浸漬又は塗布して含有させる方法、基紙に酸化防止剤を含有する塗工液を通常の塗工装置を用いて塗布する方法等があるが、基紙を酸化防止剤の溶液あるいは分散液に含浸処理することが、簡便であり好ましい。
【００１８】
酸化防止剤の分散液は、例えば酸化防止剤をフロン類やアセトン等の低沸点溶媒中に一旦溶解せしめ、これに界面活性剤を加え更に所定量の水を加えて撹拌し、エマルジョン化せしめることができる。この時例えばポリビニルアルコールやカルボキシメチルセルロース等の水溶性高分子を加えたり、その他の添加物を所望により加えることができる。
【００１９】
基紙中の酸化防止剤の含有量は０．１〜１０g/m2であり、好ましくは１〜５g/m2である。添加量が０．１g/m2以下では十分な耐変色性改善効果が得られず、また１０g/m2を越えて添加しても耐変色性改善効果は向上せず、他の特性（印字濃度、インク吸収性等）に悪影響を与えることがある。
【００２０】
本発明で云うインク受理層とは、市販のインクジェットプリンター、インクジェットプロッター及びインクジェットプルーファー等に使用されている染料インクや顔料インクに対して、吸収性、画像再現性、色彩性等の特性に対応する目的で設けられた顔料及びバインダーを主体成分とする組成物からなる。
【００２１】
本発明において、インク受理層を設ける場合、その塗設量は特に限定されるものではないが、あまり少ないと一般紙タイプのインクジェット記録用紙と同様にインクの吸収性は良いものの、画像濃度・色彩性・鮮明性が低く、インクが原紙の面方向に拡散して、鳥の羽状にギザギザしたフェザリングと呼ばれるドット形状の悪化が発生し、良好な品質の画像が得られない。また、あまり塗設量が多いと、塗工又は含浸後の乾燥工程における乾燥負荷が高まり、塗工又は含浸速度の低下に伴う生産性の低下ばかりでなく、高負荷での乾燥では、インク受理層を構成する塗被組成物中のバインダーが、蒸発する溶媒と共にインク受理層表面に移動して、その表面の空隙量を低下させるために、記録時に地汚れなどの発生がある。該塗設量の範囲は１〜３０g/m2、より好ましくは４〜２０g/m2である。
【００２２】
塗説量の多いインク受理層で生じる問題は、要求される品質に合わせて、インク受理層を複数に分けて設けることも可能であり、１層当たりのインク受理層の塗設量は塗被組成物の濃度や乾燥工程の能力に影響されるが、望ましくは、１〜３０g/m2さらに好ましくは４〜２０g/m2である。
【００２３】
また、インク受理層上に光沢発現層を設けてキャスト処理することにより、表面光沢度の高いインクジェット記録シートとしても良い。キャスト処理の方法としては、直接法、ゲル化法およびリウエット法がある。このうち、直接法は、基紙上に塗設した光沢発現層が未だ湿潤状態にあるうちに該光沢発現層を加熱された鏡面ドラム面に圧接して強光沢仕上げを行うものである。また、ゲル化法は、基紙上に塗設した光沢発現層が未だ湿潤状態にあるうちに該光沢発現層をゲル化剤浴に接触させ、ゲル状態にした光沢発現層を加熱された鏡面ドラム面に圧接して強光沢仕上げを行うものである。さらに、リウエット法は、湿潤状態の光沢発現層を一旦乾燥してからこの光沢発現層を再湿潤液に接触させた後、この光沢発現層を加熱ドラムに接触させて強光沢仕上げを行うものである。
【００２４】
本発明で云う基紙とは、木材パルプを主成分として構成される。木材パルプとしては、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等、が挙げられ、さらに、ケナフ、バガス、竹、コットン等の非木材パルプも使用できる。本発明における基紙は、必要に応じて後述する従来公知の顔料やバインダー、サイズ剤や定着剤、歩留まり向上剤、カチオン化剤及び紙力増強剤等の各種添加剤を１種以上用いることができる。これらを混合したスラリーから長網抄紙機、円網抄紙機、ツインワイヤ抄紙機等の各種装置で基紙の製造が可能である。また、該基紙にそのままインク受理層を設けても良いし、澱粉、ポリビニルアルコール等でのサイズプレスやアンカーコート層を設けた後にインク受理層を設けた多層構成のインク受理層としても良い。
【００２５】
アンカーコート層は、例えばゼラチン等のバインダー中に硫酸バリウムを分散したバライタ層であっても良い。特に、バライタ層を形成後、カレンダー処理を行いインク受理層としてアルミナゾルを塗工すると光沢のある受像紙を製造することも可能である。
【００２６】
本発明では、基紙に酸性紙を用いる。中性紙を用いると酸化防止剤の種類によってはその酸化生成物が着色する傾向があり、白紙部の黄変を引き起こすため好ましくない。酸性紙は一般的に内添顔料としてタルク、クレー、カオリンなどが用いられ、内添サイズ剤としては、ロジン、石油樹脂、アクリル樹脂などのエマルジョンタイプまたは水溶液タイプが用いられる。
【００２７】
また、該基紙は、金属ロールと合成樹脂ロールから成るカレンダー装置でオンマシン処理しても良い。その際、オフマシン処理しても良く、処理後に、さらにマシンカレンダー、スーパーカレンダー等でカレンダー処理を施して平坦性をコントロールしても良い。
【００２８】
本発明に用いられる基紙及びインク受理層には、公知の白色顔料を１種以上用いることができる。例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料等が挙げられる。上記の中でもインク受理層中に主体成分として含有する白色顔料としては多孔性無機顔料が好ましく、多孔性合成非晶質シリカ、多孔性炭酸マグネシウム、多孔性アルミナ等が挙げられ、特に細孔容積の大きい多孔性合成非晶質シリカが好ましい。
【００２９】
また、基紙及びインク受理層に用いるバインダーとしては、例えば、ポリビニルアルコール、ポリ酢酸ビニル、酸化澱粉、エーテル化澱粉、カルボキシメチルセルロース、ヒドロキシエチルセルロース等のセルロース誘導体、カゼイン、ゼラチン、大豆蛋白、シリル変性ポリビニルアルコール等；スチレン−ブタジエン共重合体、メチルメタクリレート−ブタジエン共重合体等の共役ジエン系共重合体ラテックス；アクリル酸エステル及びメタクリル酸エステルの重合体又は共重合体、アクリル酸及びメタクリル酸の重合体又は共重合体等のアクリル系重合体ラテックス；エチレン−酢酸ビニル共重合体等のビニル系重合体ラテックス；或いはこれらの各種重合体のカルボキシル基等の官能基含有単量体による官能基変性重合体ラテックス；メラミン樹脂、尿素樹脂等の熱硬化合成樹脂系等の水性接着剤；ポリメチルメタクリレート、ポリウレタン樹脂、不飽和ポリエステル樹脂、塩化ビニル−酢酸ビニルコポリマー、ポリビニルブチラール、アルキッド樹脂等の合成樹脂系接着剤が挙げられ、１種以上で使用される。
【００３０】
さらに、インク受理層のその他の添加剤として、顔料分散剤、増粘剤、流動性改良剤、消泡剤、抑泡剤、離型剤、発泡剤、浸透剤、着色染料、着色顔料、カチオン性染料定着剤、蛍光増白剤、紫外線吸収剤、防腐剤、防バイ剤、耐水化剤、湿潤紙力増強剤、乾燥紙力増強剤等を適宜配合することもできる。
【００３１】
本発明に係る基紙に、インク受理層を塗工する方法は、各種ブレードコーター、ロールコーター、エアーナイフコーター、バーコーター、ロッドブレードコーター、ショートドウェルコーター、カーテンコーター等の各種装置をオンマシンあるいはオフマシンで用いることができる。また、塗工後には、マシンカレンダー、ＴＧカレンダー、スーパーカレンダー、ソフトカレンダー等のカレンダーを用いて仕上げても良い。
【００３２】
本発明で云うインクとは、下記の着色剤、液媒体、その他の添加剤からなる記録液体である。
【００３３】
着色剤としては、直接染料、酸性染料、塩基性染料、反応性染料或は食品用色素等の水溶性染料、カーボンブラックやフタロシアニン系等の有機顔料や酸化鉄、亜鉛華等の無機顔料の着色顔料が挙げられる。
【００３４】
インクの溶媒としては、水及び水溶性の各種有機溶剤、例えば、メチルアルコール、エチルアルコール、ｎ−プロピルアルコール、イソプロピルアルコール、ｎ−ブチルアルコール、 ｓｅｃ−ブチルアルコール、ｔ−ブチルアルコール、イソブチルアルコール等の炭素数１〜４のアルキルアルコール類；ジメチルホルムアミド、ジメチルアセトアミド等のアミド類；アセトン、ジアセトンアルコール等のケトン又はケトンアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６ −ヘキサントリオール、チオジグリコール、ヘキシレングリコール、ジエチレングリコール等のアルキレン基が２〜６個のアルキレングリコール類；グリセリン、エチレングリコールメチルエーテル、ジエチレングリコールメチル（又はエチル）エーテル、トリエチレングリコールモノメチルエーテル等の多価アルコールの低級アルキルエーテル類等が挙げられる。これらの多くの水溶性有機溶剤の中でも、ジエチレングリコール等の多価アルコール、トリエチレングリコールモノメチルエーテル、トリエチレングリコールモノエチルエーテル等の多価アルコールの低級アルキルエーテルが好ましい。その他の添加剤としては、例えば、ｐＨ調節剤、金属封鎖剤、防カビ剤、粘度調整剤、表面張力調整剤、湿潤剤、界面活性剤、及び防錆剤等が挙げられる。
【００３５】
本発明におけるインクジェット記録シートは、インクジェット記録シートとしての使用に留まらず、記録時に液状であるインクを使用するどのような記録用紙として用いてもかまわない。例えば、熱溶融性物質、染顔料などを主成分とする熱溶融性インクを樹脂フィルム、高密度紙、合成紙などの薄い支持体上に塗布したインク用紙を、その裏面より加熱し、インクを溶融させて転写する熱転写記録用受像用紙、熱溶融性インクを加熱溶融して微小液滴化、飛翔記録するインクジェット記録用紙、油溶性染料を溶媒に溶解したインクを用いたインクジェット記録用紙、光重合型モノマー及び無色または有色の染顔料を内包したマイクロカプセルを用いた感光感圧型ドナー用紙に対応する受像用紙などが挙げられる。
【００３６】
これらの記録用紙の共通点は、記録時にインクが液体状態である点である。液状インクは、硬化、固化又は定着までに、記録用紙のインク受理層の深さ方向又は水平方向に対して浸透又は拡っていく。上述した各種記録用紙は、それぞれの方式に応じた吸収性を必要とするもので、本発明のインクジェット記録シートを上述した各種の記録用紙として利用しても何ら構わない。更に、複写機・プリンター等に広く使用されている電子写真記録方式のトナーを加熱定着する記録用紙として、本発明におけるインクジェット記録シートを使用しても構わない。
【００３７】
又、本発明のインクジェット記録シートを提供する形態としては、カットシートのみならずロールでも構わず、裏面に粘着剤を設けてシール、ラベルやタックの用途に使用することも可能である。
【００３８】
【実施例】
以下に、本発明の実施例をあげて説明するが、本発明はこれらの例に限定されるものではない。又、実施例に於いて示す「部」および「％」は、特に明示しない限り重量部及び重量％を示す。
【００３９】
実施例１〜７、比較例１
＜基紙１〜８の作製＞濾水度４５０ｍｌＣＳＦのＬＢＫＰ７０部、濾水度４５０ｍｌＣＳＦのＮＢＫＰ３０部からなる木材パルプ１００部に対して、タルク顔料１０部、市販ロジン系サイズ剤０．３部、市販カチオン系アクリルアミド０．０３部、市販カチオン化澱粉０．３部、硫酸バンド０．５部を調成後、長網抄紙機を用いて坪量８０ｇ/m2で抄造し、下記の酸化防止剤を表１に示したように、タブサイズプレスで乾燥付着量２g/m2とし乾燥して基紙１〜７（酸性紙）を得た。また、酸化防止剤を全く加えない水でタブサイズプレスしたものを基紙８とした。
【００４１】
酸化防止剤Ａ：２，６−ジ−ｔ−ブチル−ｐ−クレゾール
酸化防止剤Ｂ：Ｎ，Ｎ’−ジ−ｓｅｃ−ブチル−ｐ−フェニレンジアミン
酸化防止剤Ｃ：ジラウリルチオジプロピオネート
酸化防止剤Ｄ：トリフェニルフォスファイト
酸化防止剤Ｅ：Ｎ−サリシロイル−Ｎ’−アルデヒドヒドラジン
【００４２】
上記の酸化防止剤は、アセトン１５０ｇと酢酸エチル３００ｃｃに各溶解度に応じて溶解し、これを１０％ポリビニルアルコール水溶液３００ｇ中にホモジナイザーで乳化分散した。この時乳化剤として界面活性剤（ジ−２−エチルヘキシルスルフォコハク酸ナトリウム）の５％水溶液を上記水相に２００ｃｃ加えた。
【００４３】
＜インク受理層の塗工＞
上述の基紙上に塗設されるインク受理層は以下のように得た。塗被組成物は、合成非晶質シリカ（ファインシールＸ３７Ｂ：トクヤマ株式会社製）１００部、ポリビニルアルコール（ＰＶＡ１１７：クラレ株式会社製）３０部、カチオン性染料定着剤（スミレーズレジン１００１：住友化学工業株式会社製）２０部を用い、固形分濃度１３％に調整した。次いで該組成物を、エアーナイフコーターにより乾燥塗工量９g/m2となるように原紙上に塗工し、これをスーパーカレンダー処理してインクジェット記録シートを得た。
【００４４】
キヤノン製インクジェットプリンター（ＢＪＣ−４３０Ｊ）を用いて、得られたインクジェット記録シートにＭ、Ｃ、Ｙ、Ｂｋの各インクのベタ印字を行い、キセノンフェードメーター（東洋精機製作所製、アトラスＣｉ３５Ｗ）で４０℃、６０％ＲＨ、照度４１w/m2で１６時間照射し、照射前後の色度差ΔＥ＊をＪＩＳ−Ｚ−８７３０に従って求め、この値を変色量とした。得られた結果を表１に示す。
【００４５】
【表１】
0003883315.tif 000002
【００４６】
表１の結果から、酸化防止剤Ａ〜Ｅを基紙中に含有する本発明の実施例は比較例に比べて変色量が少なく好ましいことが判る。また、硫黄系、りん系化合物の過酸化物分解剤（Ｃ、Ｄ）とラジカル連鎖禁止剤（Ａ、Ｂ）を併用した実施例６、７は更に変色量が少なく好ましい。
【００５２】
比較例２〜６
比較例１の基紙８を使用し、表２に示した酸化防止剤をインク受理層中に添加したこと以外は比較例１と同様にして比較例２〜６のインクジェット記録シートを作製した。その際、酸化防止剤は最大限に添加したが含有量は０．５ｇ/m2が限界であった。実施例１〜７と同様に行った評価結果を表２に示す。
【００５３】
【表２】
0003883315.tif 000003
【００５４】
表２の結果から、基紙中に酸化防止剤を含有せずインク受理層中に含有する比較例はどちらにも酸化防止剤を含有しない比較例１と比べると改善されているが、本発明の基紙中に酸化防止剤を含有する実施例１〜５に比べると変色量が大きいことが判る。
【００５５】
【発明の効果】
本発明によれば、酸化防止剤を基紙中に含有させることにより、印字画像の耐変色性が改善されたインクジェット記録シートを提供することができる。